(57)【要約】【課題】ＦＦＳモード等で駆動される液晶パネルにおいて、白表示時の色差を小さくするとともに、高い透過率を確保すること。【解決手段】対向配置された第１基板ＡＲ及び第２基板ＣＦと、前記第１基板及び第２基板の間に挟持された液晶層ＬＣとを備えた液晶パネル１０であって、前記第１基板は、マトリクス状に形成された複数の信号線１８及び走査線１５と、前記走査線及び信号線によって区画されたサブ画素毎に形成された複数のスリット状開口２５を有する上電極２４と、前記上電極と絶縁層２３を介して形成された下電極２１を備え、前記第２基板は、平面視で前記信号線及び走査線と重畳する遮光層２８と、前記サブ画素毎に形成されたカラーフィルタ層２９を備え、前記液晶層は、誘電率異方性が負の少なくとも１つの化合物と誘電率異方性が正の少なくとも１つの化合物が混合されていることを特徴とする。【選択図】図１
2014215347.tif 000002
【特許請求の範囲】
【請求項１】
対向配置された第１基板及び第２基板と、前記第１基板及び第２基板の間に挟持された液晶層とを備えた液晶パネルであって、
前記第１基板は、マトリクス状に形成された複数の信号線及び走査線と、前記走査線及び信号線によって区画されたサブ画素毎に形成された複数のスリット状開口を有する上電極と、前記上電極と絶縁層を介して形成された下電極を備え、
前記第２基板は、平面視で前記信号線及び走査線と重畳する遮光層と、前記サブ画素毎に形成されたカラーフィルタ層を備え、
前記液晶層は、誘電率異方性が負の少なくとも１つの化合物と誘電率異方性が正の少なくとも１つの化合物が混合されていることを特徴とする液晶パネル。
【請求項２】
前記上電極と下電極は平面視で互いに重なっていることを特徴とする請求項１に記載された液晶パネル。
【請求項３】
前記負の化合物は、式（ａ）で表される構造を有し、誘電率異方性が−１０以上−２以下であり、かつ前記正の化合物は、誘電率異方性が２以上３０以下であることを特徴とする請求項１または２に記載された液晶パネル。
2014215347.tif 000013
【請求項４】
前記負の化合物は有する環の数が３以上であり、かつ前記正の化合物は、２−テトラヒドロピラン−１，４−イル、３−テトラヒドロピラン−１，４−イル、３，５−ジオキサン−１，４−イルのいずれかの骨格を有することを特徴とする請求項３に記載された液晶パネル。
【請求項５】
前記負の化合物の割合は５重量％以上６０重量％以下であることを特徴とする請求項１から４のいずれか１項に記載された液晶パネル。
【請求項６】
前記液晶パネルの白表示時色差が、液晶パネルの表示水平面からの角度をθとしたとき、０°＜θ≦６０°の範囲で０．０５以下であることを特徴とする請求項１から５のいずれか１項に記載された液晶パネル。
【請求項７】
前記液晶パネルは、屈折率異方性と誘電率異方性の比が０．００９以上、０．０４５以下であることを特徴とする請求項１から６のいずれか１項に記載された液晶パネル。
【発明の詳細な説明】
【技術分野】
【０００１】
本発明は、液晶パネルに関し、特に、ＦＦＳ（Fringe Field Switching）モードの駆動方式に好適な液晶パネルに関する。
【背景技術】
【０００２】
液晶パネルはＣＲＴ（陰極線管）と比較して軽量、薄型、低消費電力という特徴があるため、表示用として多くの電子機器に使用されている。  
液晶パネルは、所定方向に整列した液晶分子の向きを電界により変えて、液晶層の光の透過量を変化させて画像を表示させるものである。
【０００３】
これには外光が液晶層に入射し、反射板で反射されて再び液晶層を透過して出射される反射型のものと、バックライト装置からの入射光が液晶層を透過する透過型のものと、その両方の性質を備えた半透過型のものとがある。  
また、液晶パネルの液晶層に電界を印加する方法として、縦電界方式のものと横電界方式のものとがある。
【０００４】
縦電界方式の液晶パネルは、液晶層を挟んで配置される一対の電極により、概ね縦方向の電界を液晶分子に印加するものである。縦電界方式の液晶パネルとしては、ＴＮ（Twisted Nematic）モード、ＶＡ（Vertical Alignment）モード、ＭＶＡ（Multi-domain Vertical Alignment）モード等のものが知られている。
【０００５】
横電界方式の液晶パネルは、液晶層を挟んで配置される一対の基板のうちの一方の基板内面側に一対の電極が互いに絶縁して設けられており、概ね横方向の電界を液晶分子に印加するものである。横電界方式の液晶パネルとしては、一対の電極が平面視で重ならないＩＰＳ（In-Plane Switching）モードのものと、一対の電極が平面視で重なるＦＦＳ（Fringe Field Switching）モードのものとが知られている。
【０００６】
横電界方式の液晶パネルは広い視野角を得ることができるので、近年多く用いられるようになってきている。  
また、液晶パネルにはモノクロ表示型とカラー表示型とがある。
【０００７】
カラー表示型の液晶パネルの１画素の色は、例えば、Ｒ（赤）・Ｇ（緑）・Ｂ（青）の光３原色のカラーフィルタを個別に備えている各サブ画素を透過した光の混色によって定まる。例えば、８ビットの０階調〜２５５階調に対応した電圧がＲ・Ｇ・Ｂの各サブ画素に印加されると各サブ画素の輝度は２５６種類となり、それらの各サブ画素の輝度の組み合わせによって１画素で多くの色を表示することができる。  
このようなＲ・Ｇ・Ｂのサブ画素で形成された液晶パネルでは、Ｒ・Ｇ・Ｂの全てのサブ画素を点灯させることによって白色表示を得ている。
【０００８】
しかしながら、液晶パネルの基板上に形成される絶縁膜や樹脂層などの形成時の製造誤差やプロセス変動などにより、Ｒ・Ｇ・Ｂの色度や輝度バランスが崩れ、Ｒ・Ｇ・Ｂの各サブ画素に同一階調の電圧が印加されても白色にならず、黄色がかる現象が生じる。
【０００９】
このような問題点を解決する方法として、下記特許文献１には、各画素毎に反射表示部と透過表示部を備えた半透過型の液晶表示装置において、白表示における透過色度と反射色度とを略一致するように、各画素の反射表示部に設けた遮光領域の面積を調整することによって、着色が異なる３画素のうちの少なくとも１つの画素の反射表示部の開口率を調整することが開示されている。
【００１０】
カラーフィルタを構成する方法としては、アクリルなどの樹脂に有機顔料を分散させる方法が主に使用されているが、この場合、顔料粒子の分散状態により入射光は散乱度合いが変化し、消偏性（偏光状態の解消度合い）もまた変化する。
【００１１】
したがって、Ｒ・Ｇ・Ｂの各色において、コントラストの差が大きい場合には、各画素からの光漏れ量が大きく相違するため、白表示時の色特性に基づいて色調整を実施しても黒表示時には色バランスが崩れるという現象が生じてしまう。
【００１２】
このような問題点を解決する方法として、下記特許文献２では、光学的に透明な支持体上にレッド、グリーン、ブルーの着色層の画素もしくはパターンが形成された液晶表示装置の基板において、各着色層のコントラストと偏光板のコントラストの関係を最適化することにより高いコントラストを有し、かつ白表示と黒表示の間の色差を小さくする方法が開示されている。
【００１３】
さらに、下記特許文献３には、ＦＦＳモードの液晶表示パネルにおいて、１画素を形成する複数の色のサブ画素のうち、少なくとも１つの色のサブ画素の透過率を遮光層によることなく、他の色のサブ画素の透過率よりも小さくして、スリット状開口と遮光層の相対的な位置ずれが生じても、ホワイトバランスが適正に維持できることが開示されている。
【先行技術文献】
【特許文献】
【００１４】
【特許文献１】特開２００５−  ９９４５５号公報
【特許文献２】特開２００６−１２６４１９号公報
【特許文献３】特開２０１０−２１７８２１号公報
【発明の概要】
【発明が解決しようとする課題】
【００１５】
しかしながら、上記特許文献１に記載の液晶表示装置は、各画素毎に反射表示部と透過表示部との色度差をほぼ同じようにしているものの、駆動モードは縦電界方式であって、横電界方式など他の駆動モードに適用した場合色度差を同じにできない可能性がある。また、遮光領域の面積の増加によりＲ・Ｇ・Ｂの少なくとも１つのサブ画素の開口率を小さく調整するものであるので、透過率は低下する問題がある。
【００１６】
上記特許文献２に記載の液晶表示装置は、黒表示での色相変化はその他の駆動モードにおいても主に偏光板とカラーフィルタ基板に形成された着色層との相互作用に起因することにより、縦電界方式、横電界方式のいずれに適用しても白表示と黒表示の間の色差を小さくできるとしているものの、横電界方式に適用した場合、各着色層のコントラストと偏光板のコントラストの最適条件は大きく変動し、白表示での色差を小さくできない可能性がある。
【００１７】
上記特許文献３に記載の液晶表示パネルは、ＦＦＳモードではあるものの、ホワイトバランス調整のために１つのサブ画素の面積を小さくするので、透過率が低下する問題がある。  
なお、上記特許文献２では液晶表示装置の両基板間に挟持される液晶層として誘電率異方性が負のものを使用する旨の開示はあるが、上記特許文献１、３では液晶層としていかなる物性を備えたものを使用するかについては何ら言及されていない。
【００１８】
図５は、ＦＦＳモードの液晶パネルに誘電率異方性(Δε)が正の化合物のみの液晶層を挟持して、駆動したときの液晶分子の動きの概念図である。  
電圧が無印加の時、液晶分子は電極に概平行に配置されているが、電圧が印加されると電極に対してほぼ垂直の方向に変化する。
【００１９】
電圧が印加された時、図５の上半分の液晶分子群と下半分の液晶分子群が電極の屈折領域を境にして空間的に分かれて、上半分及び下半分の液晶分子群は異なる方向を向くため、液晶分子の光学的歪み（複屈折）を補償する光学補償の寄与が小さく、上半分は黄色っぽく、下半分は青色っぽく見える問題があった。
【００２０】
本発明は上記課題を解決するためになされたものであって、ＦＦＳモード等で駆動される液晶パネルにおいて、白表示時の色差を小さくするとともに、高い透過率を確保することを目的とする。
【課題を解決するための手段】
【００２１】
項１．  本発明に係る液晶パネルは、対向配置された第１基板及び第２基板と、前記第１基板及び第２基板の間に挟持された液晶層とを備えた液晶パネルであって、前記第１基板は、マトリクス状に形成された複数の信号線及び走査線と、前記走査線及び信号線によって区画されたサブ画素毎に形成された複数のスリット状開口を有する上電極と、前記上電極と絶縁層を介して形成された下電極を備え、前記第２基板は、平面視で前記信号線及び走査線と重畳する遮光層と、前記サブ画素毎に形成されたカラーフィルタ層を備え、前記液晶層は、誘電率異方性が負の少なくとも１つの化合物と誘電率異方性が正の少なくとも１つの化合物が混合されていることを特徴とする。
【００２２】
項２．  本発明に係る液晶パネルは、項１において前記上電極と下電極は平面視で互いに重なっていることを特徴とする。
【００２３】
項３．  本発明に係る液晶パネルは、項１または２において前記負の化合物は、式（ａ）で表される構造を有し、誘電率異方性が−１０以上−２以下であり、かつ前記正の化合物は、誘電率異方性が２以上３０以下であることを特徴とする。
2014215347.tif 000003
【００２４】
項４．  本発明に係る液晶パネルは、項３において前記負の化合物は環数が３以上であり、前記正の化合物は、２−テトラヒドロピラン−１，４−イル、３−テトラヒドロピラン−１，４−イル、３，５−ジオキサン−１，４−イルのいずれかの骨格を有することを特徴とする。
【００２５】
項５．  本発明に係る液晶パネルは、項１から４のいずれか１項において前記負の化合物の割合は５重量％以上６０重量％以下であることを特徴とする。
【００２６】
項６．  本発明に係る液晶パネルは、項１から５のいずれか１項において前記液晶パネルの白表示時色差が、液晶パネルの表示水平面からの角度をθとしたとき、０°＜θ≦６０°の範囲で０．０５以下であることを特徴とする。
【００２７】
項７．  本発明に係る液晶パネルは、項１から６のいずれか１項において前記液晶パネルは、屈折率異方性と誘電率異方性の比が０．００９以上、０．０４５以下であることを特徴とする。
【発明の効果】
【００２８】
本発明によれば、ＦＦＳモード等で駆動される液晶パネルにおいて、白表示時の色差を小さくするとともに、高い透過率を確保することができる。
【図面の簡単な説明】
【００２９】
【図１】本発明に係る誘電率異方性(Δε)が負の化合物および誘電率異方性(Δε)が正の化合物が混合された液晶層の分子配置の概念図。
【図２】本発明の実施形態に係る液晶パネルの平面図。
【図３】図２の液晶パネルのＡ−Ａ断面図。
【図４】図２の液晶パネルのＢ−Ｂ断面図。
【図５】従来の誘電率異方性(Δε)が正の化合物である液晶層の分子配置の概念図。
【発明を実施するための形態】
【００３０】
以下、本発明の液晶パネルに係る実施形態について、図面を参照して説明する。
【００３１】
［原理］
図１は、ＦＦＳモードの液晶パネルに誘電率異方性(Δε)が負の化合物（白抜きで示す。）と誘電率異方性(Δε)が正の化合物（黒色で示す。）とが混合され、光学的に自己補償を均一にする液晶層を挟持して、電圧を印加したときの液晶分子の動きの概念図である。
【００３２】
電圧が無印加のとき液晶成分は従来の図５と同様に、電極に概平行で配置されているが、電圧が印加されると電極に対して誘電率異方性(Δε)が正の化合物はほぼ垂直の方向に、誘電率異方性(Δε)が負の化合物はほぼ平行の方向に変化する。
【００３３】
このとき誘電率異方性(Δε)が負の化合物と誘電率異方性(Δε)が正の化合物とがほぼ垂直になり、電極の屈折領域を境にして空間的に分かれることがなく、どの部分においても誘電率異方性(Δε)が負の化合物と誘電率異方性(Δε)が正の化合物とが混合され、全体に均一な光学補償が行われる。
【００３４】
本発明は上記技術的知見に基づいてなされたものであり、ＦＦＳモード等で駆動される液晶パネルにおいて、白表示時の色差を小さくするとともに、高い透過率を確保することを目的とする。
【００３５】
ところで、液晶表示装置を白表示させてＣＩＥ１９６０表色系で表される色度（ｕ、ｖ）を測定し、垂直方向から見たときの色度（ｕ（⊥）、ｖ（⊥））と、表示面の法線方向から角度θだけ傾けた方位から見たときの色度（ｕ（θ）、ｖ（θ））とした時、色度差Δｕｖは、下記式（１）で表され、０°＜θ≦６０°の範囲ではその値が小さいほど白色に近くなる。
Δｕｖ＝［｛ｕ（⊥）−ｕ（θ）｝２＋｛ｖ（⊥）−ｖ（θ）｝２］1/2・・・（１）
【００３６】
また、長軸方向の誘電率と短軸方向の誘電率が違う場合を誘電異方性があるといい、長軸方向の誘電率が大きい場合を「誘電異方性が正」といい、短軸方向の誘電率が大きい場合を「誘電異方性が負」という。
【００３７】
電荷の偏りは分子構造内の電子の偏りであるため、この誘電異方性の符号の違いは液晶分子の構造に依存している。  
誘電率の異方性と屈折率（ｎ）の関係を式（２）で示す。
【００３８】
ε∞＝ｎ２          ・・・（２）
ε∞は、周波数が無限大、つまり高周波であるときの誘電率を示しているので、電子分極に起因した誘電率であるといえ、屈折率（ｎ）の２乗に等しいことになる。
【００３９】
さらに、大江、近藤らは液晶討論会講演予稿集 ２２（３０７−３０８頁、１９９６．９．３０ 日本液晶学会 ）において、横電界方式の液晶のスイッチングについて、ｌ；電極間ギャップ、ｄ；セルギャップ、Ｋ２；ツイストの弾性定数、ε０；真空の誘電率、Δε；誘電率異方性とした時、しきい値電圧Vｔｈ＝（πｌ／ｄ）・（Ｋ２／ε０｜Δε｜）1/2の関係があることを報告している。
【００４０】
ｄ・Δn＝一定の定数であることから屈折率異方性(Δｎ)と誘電率異方性(Δε)は密接な関係があることが分かっており、屈折率異方性(Δｎ)と誘電率異方性(Δε)の比は適用する液晶材料に応じて値が決まる。
【００４１】
本発明はＦＦＳモードだけでなく、その他の駆動モード（ 例えばＩＰＳやＶＡ、ＰＳＡ、ＰＳＢＰあるいはＯＣＢモード等）においてもＦＦＳモードと同様な効果を発揮する。
【００４２】
すなわち、従来の問題点である白表示での色相変化は、その他の駆動モードにおいても主に偏光板とカラーフィルタ基板に形成された着色層との相互作用に起因するためであり、液晶層を誘電率異方性が負の化合物と誘電率異方性が正の化合物の混合によって、光学的に均一な自己補償を可能とする本発明の方法によって解決できるからである。
【００４３】
［液晶パネルの構成］
図２は、本発明の実施形態に係る液晶パネルの平面図、図３は図２の液晶パネルのＡ−Ａ断面図、図４は同じくＢ−Ｂ断面図を示す。
【００４４】
本実施形態の液晶パネル１０は横電界方式のＦＦＳモードで駆動される。  
液晶パネル１０の要部について、図２〜図４を用いて説明する。  
液晶パネル１０は液晶層ＬＣがアレイ基板ＡＲとカラーフィルタ基板ＣＦで挟持された構成となっている。
【００４５】
アレイ基板ＡＲは透明な絶縁性を有するガラスや石英、プラスチック等からなり、第１透明基板１４を基体としている。  
第１透明基板１４上には、液晶ＬＣに面する側に、アルミニウムやモリブデン等の金属からなる走査線１５が形成されている。
【００４６】
また、走査線１５とゲート電極Ｇを覆うようにして窒化ケイ素や酸化ケイ素等からなる透明なゲート絶縁膜１６が積層されている。そして、平面視でゲート電極Ｇと重なるゲート絶縁膜１６上には非晶質シリコンや多結晶シリコンなどからなる半導体層１７が形成されている。ゲート絶縁膜１６上にはアルミニウムやモリブデン等の金属からなる複数の信号線１８が形成されている。
【００４７】
さらに、信号線１８及びソース電極Ｓと同一の材料で同時に形成されたドレイン電極Ｄがゲート絶縁膜１６上に設けられており、ドレイン電極Ｄはソース電極Ｓと近接配置されて半導体層１７と部分的に接触している。
【００４８】
ゲート電極Ｇ、ゲート絶縁膜１６、半導体層１７、ソース電極Ｓ、ドレイン電極Ｄによってスイッチング素子となる薄膜トランジスターＴＦＴが構成されている。  
また、信号線１８、ＴＦＴ及びゲート絶縁膜１６の露出部分を覆うようにして例えば窒化ケイ素や酸化ケイ素等からなる透明なパッシベーション膜１９が積層されている。
【００４９】
そして、パッシベーション膜１９を覆うようにして、例えばフォトレジスト等の透明樹脂材料からなる平坦化樹脂層２０が積層されている。  
平坦化樹脂層２０を覆うようにしてＩＴＯ（Indium Thin Oxide）またはＩＺＯ（Indium Zinc Oxide）等の透明導電性材料からなる下電極２１が形成されている。
【００５０】
また、平坦化樹脂層２０とパッシベーション膜１９を貫通してドレイン電極Ｄに達するコンタクトホール２２が形成されており、このコンタクトホール２２を介して下電極２１とドレイン電極Ｄとが電気的に接続されている。そのため、ここでは下電極２１は画素電極として作動する。
【００５１】
下電極２１を覆うようにして例えば窒化ケイ素や酸化ケイ素等からなる透明な電極間絶縁膜２３が積層されている。  
そして、電極間絶縁膜２３を覆うようにしてＩＴＯないしＩＺＯ等の透明導電性材料からなる上電極２４が形成されている。
【００５２】
走査線１５及び信号線１８によって区画された各サブ画素上には、上電極２４は一体に形成されて、共通電極として作動する。  
図２〜図４に示すように、上電極２４には複数のスリット状開口２５が形成されている。スリット状開口２５は長円形状であり、その長手方向は走査線１５の延在方向に対して右下がりに例えば５度傾斜している。
【００５３】
上電極２４を覆ってポリイミドからなる配向膜２６が積層されている。  
配向膜２６には信号線１８の延在方向と平行に液晶方向配向処理（ラビング処理）が施されていて、スリット状開口２５に対応する位置の下電極２１と上電極２４間の電界によって液晶層ＬＣの液晶分子の配向が変化する。
【００５４】
カラーフィルタ基板ＣＦは透明な絶縁性を有するガラスや石英、プラスチック等からなる第２透明基板２７を基体としている。  
第２透明基板２７には、図３、図４に示すように遮光層２８と、サブ画素毎に異なる色の光（例えば、Ｒ、Ｇ、Ｂ）を透過するカラーフィルタ層２９が形成されている。
【００５５】
遮光層２８とカラーフィルタ層２９を覆うようにして、例えばフォトレジスト等の透明樹脂材料からなるオーバーコート層３０が積層されている。  
オーバーコート層３０は異なる色のカラーフィルタ層２９による段差を平坦にするとともに、遮光層２８やカラーフィルタ層２９から流出する不純物が液晶層ＬＣに入らないように遮断するために設けられているものである。
【００５６】
オーバーコート層３０を覆うようにして例えばポリイミドからなる配向膜３１が形成されていて、配向膜３１には配向膜２６と逆方向の液晶方向配向処理が施されている。  
このようにして形成されたアレイ基板ＡＲ及びカラーフィルタ基板ＣＦを互いに対向させ、両基板の周囲にシール材（不図示）を設けて両基板を貼り合せ、両基板間に液晶を充填する。
【００５７】
なお、液晶層ＬＣを所定の厚みに保持するためのスペーサ（不図示）がカラーフィルタ基板ＣＦに形成されている。  
アレイ基板ＡＲの外側には第１偏光板１１が、またカラーフィルタ基板ＣＦの外側には第２偏光板１２がそれぞれ設けられている。
【００５８】
上述した構成において、ＴＦＴがＯＮ状態になって下電極２１と上電極２４間に電圧が印加されると、両電極２１、２４間に電界が発生して液晶層ＬＣの液晶分子の配向が変化する。
【００５９】
これにより、液晶層ＬＣの光透過率が変化して画像を表示することができる。そして、下電極２１と上電極２４と電極間絶縁膜２３により補助容量が形成され、ＴＦＴがＯＦＦになったときに両電極２１、２４間の電界を所定時間保持される。
【００６０】
［液晶材料］
以下、誘電率異方性が負及び正の液晶化合物等について詳述する。誘電率異方性が負及び正の液晶化合物は、それぞれ少なくとも１つの化合物からなり、好ましくは少なくとも２つの化合物の混合である。
【００６１】
誘電率異方性が負の液晶化合物の一般例は以下の化合物（１）〜（５）に示すようなものがあげられ、それぞれの誘電率異方性は−１０以上−２以下で、好ましくは−７以上−３以下である。
【００６２】
誘電率異方性が負の液晶成分の混合割合は、自己光学補償を発揮させるために５重量％以上が好ましく、駆動電圧の上昇を抑えるために６０重量％以下が好ましく、より好ましくは、１０重量％以上、５０重量％以下である。
【００６３】
ＦＦＳモードの液晶パネルでは、誘電率異方性(Δε)が負の化合物と誘電率異方性(Δε)が正の化合物とが混合され光学的に均一な自己補償を可能とする液晶層に使用する場合は、Δεの絶対値が適度に大きいほうが好ましい。
【化１】
2014215347.tif 000004
ここで、Ｒは炭素数２から７のアルキル基または炭素数２から７のアルケニル基である。
【００６４】
また、下記（６）〜（１３）に示す化合物が好適である。
【化２】
2014215347.tif 000005
【００６５】
次に、誘電率異方性が正の液晶成分の一般例は以下の化学式（１４）〜（２１）のようなものがあげられ、それぞれの誘電率異方性は、２以上３０以下である。また、これらの誘電率異方性は、２〜１５の中程度、及び１５を超えて３０以下の高位の程度と区分することができる。
【００６６】
ＦＦＳモードの液晶パネルでは、誘電率異方性(Δε)が負の化合物と誘電率異方性(Δε)が正の化合物とが混合された光学的に均一な自己補償を可能とする液晶層に使用する場合は、誘電率異方性の高位の程度のものが中程度のものより混合割合が多いほうが好ましい。
【００６７】
【化３】
2014215347.tif 000006
【化４】
2014215347.tif 000007
ここで、Ｒは炭素数２から７のアルキル基または炭素数２から７のアルケニル基である。
【００６８】
とりわけ、２−テトラヒドロピラン−１，４−イル、３−テトラヒドロピラン−１，４−イル、３，５−ジオキサン−１．４−イルのいずれかの骨格を有する化合物は、中程度の屈折率異方性(Δｎ)を有するとともに、誘電率異方性(Δε)が上記高位の程度（１５を超えて３０以下）であることから、屈折率異方性(Δｎ)と誘電率異方性(Δε)の比を調整する能力が優れている。
【００６９】
このような化合物の好ましい例をあげると以下の（２２）〜（２５）のようなものがある。
【化５】
2014215347.tif 000008
ここで、Ｒは炭素数２から７のアルキル基または炭素数２から７のアルケニル基である。
【００７０】
その他、以下に示す（２６）、（２７）のような化合物は５重量％程度であれば含まれていてもよい。
【化６】
2014215347.tif 000009
【実施例】
【００７１】
カラーフィルタ基板ＣＦは、ガラス基板上に黒色の顔料分散レジストを用い、ブラックマトリクスパターンを形成し、その後、レッド、グリーン、ブルーの順で、スピンコート法により顔料分散型レジストの塗布、プリベーク、露光、エッチング、ポストベークを繰返し行ない、さらに、スパッタリング法によりＩＴＯ膜を約１５００Å、ポジ型レジストで高さ約３．５μｍのフォトスペーサーを形成し、ポリイミド配向膜を約１０００Åの膜厚で形成して作成した。
【００７２】
アレイ基板ＡＲは、ガラス基板上に形成したＴＦＴ上に、通常の方法でパッシベーション膜、平坦化樹脂層、さらに下電極、絶縁膜、上電極を積層形成し、ポリイミド配向膜を約１０００Åの膜厚で形成して作成した。  
カラーフィルタ基板ＣＦとアレイ基板ＡＲの間に液晶Ａ〜Ｅを注入し、液晶セルＡ〜Ｅを作製した。
【００７３】
液晶Ａ〜Ｄは、誘電率異方性が負の化合物については、前記化合物（１）〜（１３）の中から少なくとも１つの化合物を適宜選択できるが、具体的な化合物は表１に示したとおりである。また誘電率異方性が正の化合物については、前記化合物（１４）〜（２５）の中から少なくとも１つの化合物を適宜選択できるが、具体的には、ＪＮＣ社のＪＣ−５１４９ＸＸ（ＮＩ：９１．６℃、Δｎ：０.１０５、Δε：１４．０）を用いた。
【００７４】
なお、液晶Ｂについてはその他の化合物として前記化合物（２６）を、液晶Ｄについてはその他の化合物として前記化合物（２７）を混合して調製し、液晶Ｅは誘電率異方性が正の化合物のみで調製した。
【００７５】
表１に、液晶Ａ〜Ｅの化合物及び組成（％は、重量％を示す）と液晶セルＡ〜Ｅの特性を示す。
【表１】
2014215347.tif 000010
【００７６】
液晶セルＡ〜Ｅの特性値の測定は次の方法にしたがった。  
光学異方性（Δｎ；２５℃で測定）：波長が５８９ｎｍの光によりアッベ屈折計を用いて測定した。
【００７７】
誘電率異方性（Δε；２５℃で測定）：２枚のガラス基板の間隔（セルギャップ）が９μｍ、ツイスト角が８０度のＴＮ素子に試料を入れ、このセルに１０ボルトを印加して、液晶分子の長軸方向における誘電率（ε//）を測定し、０．５ボルトを印加して、液晶分子の短軸方向における誘電率（ε⊥）を測定した。誘電率異方性の値は、Δε＝ε//−ε⊥の式から計算した。
【００７８】
白表示時色差については、Δｎ／Δεの比が０．００９以上であると、パネルにおいて残像が発生しにくいため色差が小さくなるので好ましく、また、この比が０．０４５以下であると、駆動電圧が小さくなるので好ましい。  
光透過率の最大値（Ｔｍａｘ  ；２５℃で測定）：駆動電圧をしきい値から上昇させて、透過率−駆動電圧曲線がほぼ一定となる透過率をＴｍａｘとして測定した。
【００７９】
次に、偏光板と、ノルボルネン系フィルムを延伸処理して得た位相差板（Δｎ・ｄ＝（ｎｘ−ｎｙ）・ｄ＝５０ｎｍ、Ｒｔｈ＝（ｎｘ−ｎｚ）、ｄ＝１２０ｎｍ）を、偏光板の吸収軸と位相差板の遅相軸（ｎｘ方向）が互いに直交するようにアクリル系粘着剤を介して貼り合せ、複合光学フィルムを得た。  
位相差値は、王子計測機器（株）ＫＯＢＲＡ−２１ＡＤＨを用いて測定した。
【００８０】
次に、液晶セルＡ〜Ｅの両側に、偏光板吸収軸が互いに直交するように前述の複合光学フィルムを貼り合せ、液晶パネル１〜５を作製した。なお、各パネルの白表示における色温度は、バックライトにより約１００００Ｋに調整した。
【００８１】
各液晶パネルをＦＦＳモードで駆動し、電圧を印加した状態で液晶パネル１〜５の正面白表示と６０°傾いた位置での白表示の間の色差及び透過率をトプコン社製色彩輝度計ＢＭ−５Ａにて測定した。その結果を表２に示す。
【表２】
2014215347.tif 000011
【００８２】
表２によれば、白表示時色差については、式（ａ）で表される構造を有するΔεが負の化合物を５重量％〜６０重量％とΔεが正の化合物を混合して作成されたパネル１〜４は色差が０．０５以下と小さく、目視評価で良好であった。
【００８３】
しかし、式（ａ）で表される構造を有するΔεが負の化合物を含まずに作成されたパネル５は色差が０．０５を超え、目視評価で黄色味が強かった。また、透過率については、パネル１〜４は７．４％以上で一定の輝度が確保されたが、パネル５は透過率が７．０％と低く、輝度が低かった。
2014215347.tif 000012
【００８４】
以上、本実施例によればＦＦＳモードの液晶パネルにおいて、液晶層は誘電率異方性が負の化合物と誘電率異方性が正の化合物とが混合されて、光学的に均一な自己補償を可能とするので、白表示時の色差を小さくするとともに、高い透過率を確保することができた。
【符号の説明】
【００８５】
１０…液晶パネル、１１…第１偏光板、１２…第２偏光板、１３…バックライト装置、１４…第１透明基板、１５…走査線、１６…ゲート絶縁膜、１７…半導体層、１８…信号線、１９…パッシベーション膜、２０…平坦化樹脂層、２１…下電極、２２…コンタクトホール、２３…電極間絶縁膜（絶縁層）、２４…上電極、２５…スリット状開口、２６…配向膜、２７…第２透明基板、２８…遮光層、２９…カラーフィルタ層、３０…オーバーコート層、３１…配向膜、ＬＣ…液晶層、ＡＲ…アレイ基板（第１基板）、ＣＦ…カラーフィルタ基板（第２基板）、Ｓ…ソース電極、Ｇ…ゲート電極、Ｄ…ドレイン電極。
【図１】
2014215347.tif 000014
【図２】
2014215347.tif 000015
【図３】
2014215347.tif 000016
【図４】
2014215347.tif 000017
【図５】
2014215347.tif 000018